СЫРЬЕВАЯ СМЕСЬ И СПОСОБ ПРИГОТОВЛЕНИЯ ВЯЖУЩЕГО

1. Сырьевая смесь для приготовления вяжущего, включающая золошлак от сжигания каменного угля, отличающаяся тем, что в золошлак добавляется каменный уголь и известняк для образования вяжущих минералов алита, белита и алюмосиликатов кальция в следующем соотношении, мас.%: известняк 75-85; остальное каменный уголь с зольностью 15-25.
2
2. Способ приготовления вяжущего, отличающийся тем, что сырьевую смесь, полученную по п.1, сжигают, отбирают сухую золошлакоизвестковую смесь, охлаждают сухими способами, добавляют 3-6% гипса двуводного и размалывают смесь до крупности не менее 320 м/кг.